(57)【特許請求の範囲】
【請求項１】
電荷発生層と電荷輸送層を有する積層型電子写真感光体であって、電荷発生層がＣｕＫα特性Ｘ線（波長：１．５４１８Å）に対するＸ線回折スペクトルにおいて、そのブラッグ角（２θ±０．２°）で７．３°、９．４°、９．６°、１１．６°、１３．３°、１７．９°、２４．１°、２７．２°に主ピークを有する結晶型オキソチタニルフタロシアニンであって、９．４°と９．６°の重なったピーク束が最大ピ−クであり、かつ、２７．２°のピークが第２の最大ピークである結晶型オキソチタニルフタロシアニン及び７．５°、９．１°、１６．７°、１７．３°、２２．３°にピークを有するＸ型無金属フタロシアニンを含有することを特徴とする１２００ｄｐｉ以上の高解像度で画像形成する画像形成装置に用いる電子写真感光体。
【請求項２】
Ｘ型無金属フタロシアニンの含有量が、オキソチタニルフタロシアニンの１０〜７０重量％であることを特徴とする請求項１記載の電子写真感光体。
【請求項３】
下記一般式（１）で表されるスチリル化合物を電荷輸送物質として含有することを特徴とする請求項１又は２に記載の電子写真感光体。
【化１】
0004118012.tif 000009
（但し、−般式中、Ａｒ１は置換もしくは無置換のアリーレン基を表す。Ａｒ２、Ａｒ３は置換もしくは無置換のアルキル基、置換もしくは無置換のアラルキル基、置換もしくは無置換のアリール基、置換もしくは無置換の環状アルキル基を表し、２置換以上の場合は互いに環を形成してもよい。またＡｒ２、Ａｒ３はＡｒ１と互いに環を形成してもよい。Ａ、Ｂは水素原子、置換もしくは無置換のアルキル基、置換もしくは無置換のアラルキル基、置換もしくは無置換のアリール基、置換もしくは無置換の環状アルキル基を表し、ＡとＢは互いに結合して環を形成してもよい。）
【請求項４】
下記一般式（２）で表されるビスアミン化合物を電荷輸送物質として含有することを特徴とする請求項１又は２に記載の電子写真感光体。
【化２】
0004118012.tif 000010
（式中、Ｒ１１、Ｒ１２、Ｒ１３は水素原子、ハロゲン原子、アルキル基またはアルコキシ基、ｍ、ｐ、ｑは１〜５の整数である。）
【請求項５】
下記一般式（３）で表されるビスアミン化合物を電荷輸送物質として含有することを特徴とする請求項１又は２に記載の電子写真感光体。
【化３】
0004118012.tif 000011
（式中、Ａｒ４、Ａｒ５は、アリール基、複素環基、アラルキル基、または複素環置換アルキル基を表し、Ｒ１４、Ｒ１５は、炭素数１〜３のアルキル基、炭素数１〜３のアルコキシ基、炭素数１〜３のジアルキルアミノ基、ハロゲン原子、あるいは水素原子を表し、ｒは１〜４の、ｓは１〜３の整数である。）
【請求項６】
下記一般式（４）で表されるブタジエン化合物を電荷輸送物質として含有することを特徴とする請求項１又は２に記載の電子写真感光体。
【化４】
0004118012.tif 000012
（Ｒ１６はジアルキルアミノ基を表し、Ｒ１７は水素原子またはジアルキルアミノ基を表す。）
【請求項７】
請求項１〜６のいずれかに記載の電子写真感光体であって、導電性支持体と感光層の間に中間層を設けたことを特徴とする電子写真感光体。
【請求項８】
請求項１〜７のいずれかに記載の電子写真感光体に対して、半導体レーザーで画像露光することを特徴とする電子写真装置。
【請求項９】
請求項１〜８のいずれかに記載の電子写真感光体を帯電させ画像露光した後、反転現像して画像を得ることを特徴とする電子写真装置。
【発明の詳細な説明】
【０００１】
【発明の属する技術分野】
本発明は高解像度で高感度な電子写真感光体およびそれを用いた電子写真装置に関するものである。
【０００２】
【従来の技術】
Ｃ．Ｆ．Ｃａｒｌｓｏｎの発明による電子写真技術は、即時性、高品質かつ保存性の高い画像が得られることなどから、近年では複写機の分野にとどまらず、各種プリンターやファクシミリの分野でも広く使われ、大きな広がりをみせている。この電子写真のプロセスは基本的に、「▲１▼  感光体の均一な帯電」、「▲２▼  像露光による静電潜像の形成」、「▲３▼  該潜像のトナーによる現像」、「▲４▼  該トナー像の紙への転写（中間に転写体を経由する場合もある）」及び「▲５▼  定着による画像形成」という５つのプロセスから構成されている。
【０００３】
電子写真技術の中核となる感光体については、その光導電材料として、従来からのＳｅ、Ａｓ−Ｓｅ合金、ＣｄＳ、ＺｎＯといった無機系の光導電材料から、最近では、無公害で成膜が容易、製造がが容易である等の無機系では見られない利点を有する有機系の光導電材料を使用した感光体が開発されている。中でも高い電荷発生機能を持つ物質で構成される電荷発生層と、高い電荷輸送機能を持つ物質で構成された電荷輸送層とを積層した、いわゆる積層型感光体は、それぞれの層で機能を限定しているため材料の選択範囲が広く安全性の高い感光体が得られること、より高感度な感光体が得られること、また塗布による製造が可能で生産性が高くコスト面でも有利なことから、現在では感光体の主流となっており大量に生産されている。
【０００４】
近年、画像情報のデジタル化等に伴って、従来の白色光に替わって、半導体レーザーあるいはＬＥＤアレイを記録光源として、半導体レーザー光あるいはＬＥＤアレイ光により感光層を露光して画像情報を記録することが行われるようになっている。現在、感光層の感光光源として、７８０ｎｍの近赤外光や６５０ｎｍの赤色光源が、最もよく使用されている。
デジタル化された画像情報は、文字等の情報をコンピュータ出力として直接利用する場合には、光信号こ変換されたコンピュータの出力情報によって感光体上に画像情報が記録されるが、原稿の画像情報が入力される場合には、原稿の画像情報は光情報として読み取られてデジタル電気信号に変換された後に、再度、光信号に変換されて、その光信号によって感光体上に画像情報が記録される。
【０００５】
いずれの場合にも、光記録ヘッド、記録光学系等から感光層に照射される微小の光スポットによって、画像情報が感光層に記録されるようになっており、光スポットが照射された部分がトナーによって現像される。画像は、トナーによって現像された画素と呼ばれる微小ドットの集合および配列によって表現される。このために、光記録ヘッド、記録光学系等では、高密度で画像情報が記録されるように、できるだけ微小なスポットを形成し得るように、高分解能化が進められている。
感光層に画像情報を記録する光学系に関しては、可変スポットレーザー記録方式（O plu E 1996年 5月）、マルチレーザービーム記録方式、超精密および超高速ポリゴンミラー（Japan Hardcopy '９６論文集）等が開発されている。その結果、現在では、光学系によって、１２００ｄｐｉ（ｄｏｔ／ｉｎｃｈ＝１インチ当たりのドット数）以上の記録密度で、感光層に画像情報を記録するための光学系が開発されている。
【０００６】
上記のように感光層に高密度に画像情報を記録する光学系が開発されても、画像情報を再現性よく静電潜像として感光層に記録することは必ずしも容易ではない。これはレーザー光の特徴として光強度分布が中央部が強く周辺部に広がりを持つガウシアン分布をしていることにある。従来の高感度な電子写真感光体では周辺部に広がった光に対しても感光し、現像されるためドットが広がってしまい高画質化が困難であった。
高感度な電子写真感光体としては特許登録第１９５０２５５号公報および特許登録第２１２８５９３号公報には、いわゆるＹ型結晶オキソチタニルフタロシアニン、他の例としては特開平１０−２３７３４７号公報に新規な結晶型オキソチタニルフタロシアニンが開示されている。
【０００７】
さらに、半導体レーザーの発光波長である７８０ｎｍ付近での高感度化を目的として２種以上のフタロシアニンを用いる電子写真感光体として特許登録第２７８０２９５号公報ではオキソチタニルフタロシアニンと無金属フタロシアニンの混晶、特許登録第２７５４７３９号公報ではオキソチタニルフタロシアニンと無金属フタロシアニンの組成物を用いた電子写真感光体が提案されている。しかし、これらの高感度な感光体は弱い露光に対しても高感度であるために上記の理由で高解像度を実現することができない。
また、２種のフタロシアニンを混合する感光体としては、特許登録第３００５０５２号公報では特定の結晶型オキソチタニルフタロシアニンと無金属フタロシアニンを混合する感光体が、また特開平５−１３４４３７号公報には２種の特定の結晶型オキソチタニルフタロシアニンを混合する感光体が提案されているが若干の解像度改良の効果はあるものの、いまだ不十分である。
【０００８】
【発明が解決しようとする課題】
高解像度を実現するための手段として低感度な感光体を用い、このような周辺部の光に対する感度を落とし中央部の強力な光のみに感光させて忠実なドット形成を行う方法がある。しかし、低速なプリンタではこの方法で十分であったが、高速化の進展でこのような感光体では低感度であるがために高出力な半導体レーザーが必要なことや、残留電位が高く、さらに繰返し使用時には顕著となり、反転現像のプロセスでは画像濃度が低下するなどの問題が発生している。このように高感度と高解像度を両立させることはできていないのが現状である。
【０００９】
【課題を解決するための手段】
本発明者らは、高感度と高解像度を両立させる感光体を開発すべく鋭意検討を重ねた結果、電荷発生物質として特定の結晶型オキソチタニルフタロシアニンとＸ型無金属フタロシアニンを混合して用いることにより本発明を完成するに至った。本発明の感光体は図５に示すように小さな露光エネルギーに対しても高感度である感光体（比較感光体Ｂ）ではなく弱い露光には光減衰が少なく、強い露光に対し高感度で、完全に電位減衰する、露光エネルギーに対しリニアに応答する高感度な感光体（感光体Ａ）である。
本発明のオキソチタニルフタロシアニンにＸ型無金属フタロシアニンを混合することにより所望の光減衰曲線が得られる理由については定かではないが、無金属フタロシアニンを用いた単層感光体においては、ある露光量に達するまでは電位減衰せず、ある露光量を越えると急峻な電位減衰が起こる、いわゆるハイガンマ型光電位減衰特性を有する感光体が報告されている。
【００１０】
本発明の混合物の中でのＸ型無金属フタロシアニンはこの性質を維持したまま存在していると考えられる。すなわち、弱い露光域では無金属フタロシアニンの特性が支配的で少ない光減衰であり、強い露光域では本発明のオキソチタニルフタロシアニンの高感度な特性と無金属フタロシアニンのハイガンマな急峻な電位減衰が支配的となり、全体として露光量に対しリニアな所望の光減衰曲線が得られるのではないかと推測される。一方、従来報告されている結晶型そのものを変えてしまう混晶体などの形態では無金属フタロシアニンのこのようなハイガンマ的な性質が失われてしまっているのではないかと考えられる。すなわち本発明の、第１では、電荷発生物質に特定の２種のフタロシアニンを用い、第２では、２種のフタロシアニンの含有比率を特定し、第３〜６では、電荷輸送物質を特定し、第７では、導電性支持体と感光層の間に中間層を設け、第８では、露光光源を特定し、第９では、現像方法を特定し、本発明を完成させるに至った。
【００１１】
（作用）
以上の構成により、高解像度と高感度を両立させた繰返し使用に強い電子写真感光体およびそれを用いた電子写真装置が実現できる。
【００１２】
【発明の実施の形態】
以下、本発明を詳細に説明する。
本発明の電子写真感光体の構成としては図１に示すように感光層が電荷発生層と電荷輸送層の２層から構成される積層型電子写真感光体、図２に示すように感光層中に電荷輸送物質と電荷発生物質を含有する単層型感光体、図３に示すように導電性支持体と感光層の間に中間層として下引き層を設けた積層型電子写真感光体、図４に示すように導電性支持体と感光層の間に中間層として下引き層を設けた単層型電子写真感光体の構成である。
【００１３】
導電性支持体としては、たとえばアルミニウム、アルミニウム合金、ステンレス鋼、鉄、金、銀、銅、亜鉛、ニッケル、チタン等の金属材料やアルミニウム、金、銀、銅、ニッケル、酸化インジウム、酸化錫等を蒸着したプラスチック基体、ポリエステルフィルム、紙、または導電性粒子を含有したプラスチックや紙、導電性ポリマーを含有するプラスチック等が使用できる。それらの形状としては、ドラム状、シート状、シームレスベルト状のもの等が使用できる。
【００１４】
本発明の電荷発生物質としては特定の２種のフタロシアニン化合物を用いる。具体的には、下記構造（５）を有し、ＣｕＫα特性Ｘ線に対するＸ線回折スペクトルでブラッグ角（２θ±０．２°）で７．３°、９．４°、９．６°、１１．６°、１３．３°、１７．９°、２４．１°、２７．２°に主ピークを有する結晶型オキソチタニルフタロシアニンであって、９．４°と９．６°の重なったピーク束か最大ピークであり、かつ、２７．２°のピークが第２の最大ピークであることを特徴とする結晶型オキソチタニルフタロシアニンと、７．５°、９．１°、１６．７°、１７．３°、２２．３°にピークを有するＸ型無金属フタロシアニンが用いられる。
【００１５】
【化５】
0004118012.tif 000002
（式中、Ｘ１、Ｘ２、Ｘ３、Ｘ４は水素原子、アルキル基、あるいはアルコキシ基を表し、ｔ、ｕ、ｖ、ｗは０〜４の整数を表す。）
その混合比率は、好ましくはＸ型無金属フタロシアニンの含有量がオキソチタニルフタロシアニンの１０〜７０重量％であり、より好ましくは４０〜７０重量％である。
【００１６】
積層型電子写真感光体の場合、電荷発生層の製造方法としては、これらのフタロシアニン化合物の微粒子に有機溶媒を加え、ボールミル、サンドグラインダー、ペイントシェーカー、超音波分散機等によって粉砕、分散して得られる塗液を用い、シートの場合にはベーカーアプリケーター、バーコーター、キャスティング、スピンコート等により、ドラムの場合にはスプレー法、垂直リング法、浸漬塗工法により作製される。結着性を増すためにバインダー樹脂として、例えばポリエステル樹脂、ポリビニルアセテート、ポリアクリル酸エステル、ポリカーボネート、ポリアリレート、ポリビニルアセトアセタール、ポリビニルプロピオネート、ポリビニルブチラール、フェノキシ樹脂、エポキシ樹脂、ウレタン樹脂、メラミン樹脂、シリコーン樹脂、アクリル樹脂、セルロースエステル、セルロースエーテル、塩化ビニル−酢酸ビニル共重合体樹脂等の各種バインダー樹脂を加えてもよい。その膜厚は、通常０．０５〜５μｍが好ましく、特に０．１〜１μｍが好適である。また、電荷発生層には必要に応じて、塗布性を改善するためのレベリング剤や酸化防止剤、増感剤等の各種添加剤を含有させてもよい。
【００１７】
電荷輸送層は主に電荷輸送物質とバインダー樹脂から構成され、電荷輸送物質としては、２，４，７−トリニトロフルオレノン、テトラシアノキノジメタン、ジフェノキノン等の電子吸引性物質、カルバゾール、インドール、イミダゾール、オキサゾール、ピラゾール、オキサジアゾール、ピラゾリン、チアジアゾール等の複素環化合物、アニリン誘導体、ヒドラゾン化合物、芳香族アミン誘導体、スチリル化合物、エナミン化合物、或いはこれらの化合物からなる基を主鎖もしくは側鎖に有する重合体などの電子供与性物質が挙げられるが、特に、特定のスチリル系化合物、ビスアミン系化合物およびブタジエン系化合物は高移動度であるので高感度、高解像度化には好適である。これらの電荷輸送物質は単独でも、複数を混合して用いてもよい。
【００１８】
本発明で使用するスチリル化合物としては、具体的には次の構造式で示されるものが挙げられる。
【化６】
0004118012.tif 000003
【００１９】
また、ビスアミン化合物としては、次の構造式で示されるものが挙げられる。
【化７】
0004118012.tif 000004
【００２０】
【化８】
0004118012.tif 000005
【００２１】
また、ブタジエン化合物としては、次の構造式で示されるものが挙げられる。
【化９】
0004118012.tif 000006
【００２２】
これらの電荷輸送物質がバインダー樹脂に結着した形で電荷輸送層が形成される。電荷輸送層に使用されるバインダー樹脂としては、例えばポリカーボネート、ポリメチルメタクリレート、ポリスチレン、ポリ塩化ビニル等のビニル重合体、及びその共重合体、ポリエステル、ポリエステルカーボネート、ポリアリレート、ポリスルホン、ポリイミド、フェノキシ樹脂，エポキシ樹脂、シリコーン樹脂等が挙げられ、またこれらの部分的架橋硬化物も使用できる。バインダー樹脂と電荷輸送物質の割合は、通常バインダー樹脂１００重量部に対して３０〜２００重量部、好ましくは４０〜１５０重量部の範囲で使用される。また膜厚は、一般に５〜５０μｍ、好ましくは１０〜４５μｍがよい。なお電荷輸送層には、本発明の添加剤に加えて成膜性、可とう性、塗布性などを向上させるために周知の可塑剤、酸化防止剤、紫外線吸収剤、レベリング剤などの添加剤を含有させても良い。これらの電荷輸送層は、電荷発生層上に電荷発生層と同様な装置で塗布される。
【００２３】
単層型電子写真感光体の場合、感光層として上記のような配合比の電荷輸送層中に、本発明の電荷発生物質として特定のオキソチタニルフタロシアニンとＸ型無金属フタロシアニンが分散される。その場合の粒径は十分小さいことが必要であり、好ましくは１μｍ以下で使用される。感光層内に分散される電荷発生物質の量は過少では感度不足、過多では帯電性低下、感度低下を誘発する等の弊害があり、０．５〜５０重量％、好ましくは１〜２０重量％で使用される。感光層の膜厚は５〜４０μｍ、好ましくは１５〜３０μｍで使用される。また、この場合にも成膜性、可とう性、機械的強度等を改善するための公知の可塑剤、残留電位を抑制するための添加剤、分散安定向上のための分散補助剤、塗布性を改善するためのレベリング剤、界面活性剤、例えばシリコーンオイル、フッ素系オイル、その他の添加剤が加えられても良い。
【００２４】
導電性支持体と感光層との間には中間層が設けられていてもよい。中間層としては、例えばアルミニウム陽極酸化被膜、酸化アルミニウム、水酸化アルミニウム等の無機層、ポリビニルアルコール、カゼイン、ポリビニルピロリドン、ポリアクリル酸、セルロース類、ゼラチン、デンプン、ポリウレタン、ポリイミド、ポリアミド等の有機層が使用される。また、これらの中間層には、アルミニウム、銅、錫、亜鉛、チタンなどの金属あるいは金属酸化物などの導電性または半導電性微粒子を含んでいてもよい。中間層の膜厚は０．１〜５０μｍ、好ましくは０．５〜２０μｍで使用される。
さらに、必要であれば感光層表面を保護するために保護層を設けてもよい。表面保護層には、熱可塑性樹脂や、光または熟硬化性樹脂を用いることができる。
【００２５】
（実施例）
以下に実施例などをあげて本発明を具体的に説明するが、本発明はその趣旨を超えない限り以下の実施例などにより何ら限定されるものではない。
（製造例１）
ｏ−フタロジニトリル４０ｇと四塩化チタン１８ｇ、α−クロロナフタレン５００ｍｌを窒素雰囲気下２００〜２５０℃で３時間加熱攪拌し反応させ、１００〜１３０℃まで放冷後、熱時濾過し、１００℃に加熱したα−クロロナフタレン２００ｍｌで洗浄してジクロロチタニウムフタロシアニン粗生成物を得る。この粗生成物を室温にてα−クロロナフタレン２００ｍｌ、次いでメタノール２００ｍｌで洗浄後、さらにメタノール５００ｍｌ中で１時間熱懸洗を行う。
濾過後得られた粗生成物を水５００ｍｌ中で、ｐＨが６〜７になるまで、熱懸洗を繰り返した後、乾燥してオキソチタニルフタロシアニン結晶を得た。
この結晶をメチルエチルケトンに添加し、ペイントコンディショナー装置（レッドレベル社製）により直径２ｍｍのガラスビーズと共にミリング処理し、メタノールで洗浄した後、乾燥して本発明の結晶を得た。
この結晶は図６に示すようなＸ線回折スペクトルを示す。
【００２６】
なお、Ｘ線回折スペクトルの測定条件は、以下の測定条件で行なった。
Ｘ線源            ＣｕＫα＝１．５４１８Å
電圧              ３０〜４０ｋＶ
電流              ５０ｍＡ
スタート角度      ５．００
ストップ角度      ３０．００
ステップ角度      ０．０１〜０．０２０
測定時間          ２．０〜０．５°／ｍｉｎ．
測定方法          θ／２θ  スキャン方法
【００２７】
（実施例１）
酸化チタン（石原産業社製：ＴＴＯ６６Ａ）７１．６重量部と共事合ナイロン（東レ社製：ＣＭ８０００）１０７．４重量部をメチルアルコール２８７重量部と１，２−ジクロロエタン５３３重量部の混合溶剤に加え、ペイントシェーカーにて８時間分散処理し中間層用塗液を調整した。この塗液を塗布槽に満たし、導電性支持体として直径３０ｍｍ、全長３２６．３ｍｍのアルミニウム製のドラム状支持体を、浸漬し引き上げ、自然乾燥して膜厚１μｍの中間層をドラム状支持体上に形成した。
【００２８】
そして製造例１で合成した図６のＸ線回折スペクトルを有するオキソチタニルフタロシアニン１０重量部と、７．５°、９．１°、１６．７°、１７．３°、２２．３°にピークを有するＸ型無金属フタロシアニン（大日本インキ社製：Ｆａｓｔｏｇｅｎ  Ｂｌｕｅ  ８１２０ＢＳ）５重量部、ブチラール樹脂（積水化学社製：ＢＬ−１）１０重量部をメチルエチルケトン９８０重量部に混合しペイントシェーカーにて分散処理して得られた電荷発生層用塗液を上記中間層上に塗布し、自然乾燥して膜厚０．４μｍの電荷発生層を形成した。
続いて例示化合物〔化８〕の構造式で示されるスチリル化合物１０重量部、下記構造式（６）で示される繰返し単位を有するポリカーボネート樹脂（三菱ガス化学社製：ＰＣＺ４００）１６重量部を混合し、テトラヒドロフランを溶剤として固形分２１重量％の電荷輸送層用塗液を作り、上記電荷発生層上に塗布し、１１０℃にて１時間乾燥し、膜厚２１μｍの電荷輸送層を形成した。
【００２９】
【化１０】
0004118012.tif 000007
【００３０】
次に作製した電子写真感光体の光減衰特性の測定を行った。
ドラム感度試験機（Ｇｅｎｔｅｃ社製）を用いて、電子写真感光体の表面をスコロトロンチャージャーで、−６００±２０Ｖに帯電させて、露光光源である半導体レーザー光（波長７８０ｎｍ）の光強度をＮＤフィルターで調整して感光体の表面に照射し各光強度における表面電位を測定した。
結果は図５の（感光体Ａ）に示すとおり弱い露光に対しては光減衰が小さく、強い露光に対しては完全に光減衰していることがわかった。
【００３１】
次に解像度の検討を行った。
作製した電子写真感光体を市販の複写機（ＡＲ−Ｎ２００）を１２００ｄｐｉ相当のドットが出力できるように改造した実験機に搭載し、パソコンにて黒ベタに白１ドットを書かせるデータ（レーザーを全面走査し１ドットのみオフとするデータ）を作成しこのデータをプリンターインターフェースを介して送信し、プリントアウトされた出力画像を観察した。その結果、黒ベタ上に１ドットの白点がはっきりと確認できた。
本発明の感光体は十分な高解像度画像を出力できることがわかった。
さらに、搭載した状態でＡ４；１万枚のコピーを行い、使用後に再び画像を検討した。
使用後も解像度の劣化もなく画像濃度の低下も発生しなかった。
【００３２】
（実施例２）
実施例１においてＸ型無金属フタロシアニンを１重量部とした以外は実施例１と同様にしてサンプルを作製し画像を評価した。
（実施例３）
実施例１においてＸ型無金属フタロシアニンを７重量部とした以外は実施例１と同様にしてサンプルを作製し画像を評価した。
（実施例４）
実施例１において電荷輸送物質を例示化合物〔化１１〕とした以外は実施例１と同様にしてサンプルを作製し画像を評価した。
【００３３】
（実施例５）
実施例１において電荷輸送物質を例示化合物〔化１５〕とした以外は実施例１と同様にしてサンプルを作製し画像を評価した。
（実施例６）
実施例１において電荷輸送物質を例示化合物〔化２２〕とした以外は実施例１と同様にしてサンプルを作製し画像を評価した。
（実施例７）
実施例１において電荷輸送物質を例示化合物〔化３６〕とした以外は実施例１と同様にしてサンプルを作製し画像を評価した。
【００３４】
（実施例８）
製造例１で合成したオキソチタニルフタロシアニン１０重量部とＸ型無金属フタロシアニン（Ｆａｓｔｇｅｎ  Ｂｌｕｅ  ８１２０ＢＳ：大日本インキ社製）５重量部をテトラヒドロフラン１８５重量部に混合しペイントシェーカーにて分散処理した後、例示化合物〔化１４〕の構造式で示されるビスアミン化合物１００重量部、ポリカーボネート樹脂（三菱ガス化学社製：ＰＣＺ４００）１６０重量部を混合し、テトラヒドロフランを溶剤として固形分２１重量％の塗液を作製した。この塗液を塗布槽に満たし、導電性支持体として直径３０ｍｍ、全長３２６．３ｍｍのアルミニウム製のドラム状支持体を、浸漬し引き上げ、１１０℃で１時間乾燥して膜厚２０μｍの単層感光体をドラム状支持体上に形成した。
【００３５】
次に市販の複写機（ＡＲ−Ｎ２００）を１２００ｄｐｉ相当のドットが出力できるように改造した実験機をさらに、正帯電プロセスに改造した後、作製した電子写真感光体を搭載し、パソコンにて黒ベタに白１ドットを書かせるデータ（レーザーを全面走査し１ドットのみオフとするデータ）を作成し、このデータをプリンターインターフェースを介して送信し、プリントアウトされた出力画像を観察した。その結果、黒ベタ上に１ドットの白点がはっきりと確認できた。
本発明の感光体は十分な高解像度画像を出力できることがわかった。
【００３６】
（比較例１）
実施例１においてＸ型無金属フタロシアニンを用いなかった以外は実施例１と同様にしてサンプルを作製し光減衰特性と画像を評価した。
光減衰特性は図５の（比較感光体Ｂ）に示すとおり弱い露光でも光減衰が大きい。
画像を検討したとところドットを出力させるデータを送ったのにもかかわらず、出力された画像は黒ベタとなっており、ドットがきちんと形成されていないことが判明した。
【００３７】
（比較例２）
実施例１において電荷発生物質としてＸ型無金属フタロシアニン１５重量部とした以外は実施例１と同様にしてサンプルを作製し、光減衰特性と画像を評価した。
光減衰特性は図５の（比較感光体Ｃ）に示すとおり、強い露光に対しても光減衰が不十分で、残留電位として残っていることがわかった。
画像を検討すると出力された画像はドットは判別可能だが、黒ベタ部分の濃度が低くなっていた。
実施例１〜８、及び比較例１、２の評価結果を表１にまとめた。
【００３８】
【表１】
0004118012.tif 000008
【００３９】
【発明の効果】
以上の実施例、比較例から明らかなように、本発明の、第１によれば、高解像度と高感度を両立させた繰返し使用に強い電子写真感光体が提供でき、第２によれば、より高解像度なプロセスに対応でき、第３によれば、より高感度な電子写共感光体が提供でき、第４〜７によれば、より高感度、高解像度な電子写真感光体が提供でき、第８によれば、画像欠陥の少ないより高解像度な電子写真感光体が提供でき、第９によれば、より良好な潜像形成ができ、第１０によれば、デジタルデータの出力に適した複写機、プリンター、ファクシミリ等の電子写真装置を提供することができた。
【図面の簡単な説明】
【図１】電荷発生層と電荷輸送層の２層からなる積層型感光体を示す図。
【図２】感光層に電荷発生物質と電荷輸送物質を含有する単層型感光体を示す図。
【図３】中間層及び電荷発生層と電荷輸送層の３層からなる積層型感光体を示す図。
【図４】中間層及び感光層からなる感光体を示す図。
【図５】実施例、比較例の電子写真感光体の光減衰特性を示す図。
【図６】本発明の製造例１で得られたオキソチタニルフタロシアニンのＸ線回折スペクトル図。
【符号の説明】
１  導電性支持体
２  電荷発生物質
３  電荷輸送物質
４、４’  感光層
５  電荷発生物質
６  電荷輸送物質
７  中間層
【図１】
0004118012.tif 000013
【図２】
0004118012.tif 000014
【図３】
0004118012.tif 000015
【図４】
0004118012.tif 000016
【図５】
0004118012.tif 000017
【図６】
0004118012.tif 000018